(57)【特許請求の範囲】
【請求項１】
被エッチング面に下方からエッチング液を噴射するためのエッチング装置であって、複数のスプレーノズルが配置された面と被エッチング面とが略平行であり、スプレーノズルが噴角８５°〜１３０°の充円錐スプレーノズルであり、各スプレーノズルから噴射されるエッチング液の被エッチング面上のスプレーパターンの面積ＳＡと、当該スプレーノズルの噴射軸と被エッチング面との交点で示される当該スプレーノズルの中心点および各隣接スプレーノズルの噴射軸と被エッチング面との交点で示される各隣接スプレーノズルの中心点から等距離にある被エッチング面上の点で構成された各中間線で囲まれた領域の面積ＳＢとの比（ＳＡ／ＳＢ）が４以上になるようにスプレーノズルを配置してなることを特徴とするエッチング装置。
【請求項２】
ＳＡ／ＳＢが９以上である請求項１記載のエッチング装置。
【請求項３】
ＳＡ／ＳＢが１６以上である請求項１記載のエッチング装置。
【請求項４】
請求項１〜３のいずれか記載のエッチング装置を用いて行うことを特徴とするエッチング方法。
【請求項５】
エッチング液が、銅と反応してエッチングを阻害する物質を形成する化合物を含む請求項４記載のエッチング方法。
【発明の詳細な説明】
【技術分野】
【０００１】
本発明は、エッチング装置およびエッチング方法に関する。
【背景技術】
【０００２】
金属材料に凹凸を形成するための技術として、エッチング技術が使われている。とりわけ、プリント配線板の製造においては、欠陥の発生が少なく、また、工程にかかる時間が短い利点があることから、エッチング技術が広く使われている。エッチング技術を用いたプリント配線板の製造においては、絶縁性の基板上に、銅箔等の金属箔を接着等の方法で積層した後、金属箔表面の導体パターンとして残存させる部分に、印刷技術、フォトリソグラフィー技術などを用いてレジストパターンを形成した後、エッチングにより、レジストパターンで保護されていない部分の金属箔を溶解除去することで導体パターンを形成する。【０００３】
近年になり、電子機器の高度化、小型化に対応するため、プリント配線板にも導体パターンの微細化が求められている。微細化に際しては、絶縁信頼性と低い導体抵抗の両立が問題となっている。エッチング技術によりプリント配線板を製造する場合、導体パターンの断面形状は、トップ幅（導体パターンの表面側の幅を言う）がボトム幅（導体パターンの基板側の幅を言う）より狭い台形状になる場合が多い。また、ボトム幅がトップ幅より狭い逆台形状、中央部が上面や下面より細い糸巻き状、中央部が上面や下面より太い樽状になる場合もある。【０００４】
隣接導体パターン間の絶縁信頼性は、両導体パターン間の距離が最も接近している部分で決まり、また、導体抵抗は導体パターンの断面積で決まる。よって、隣接導体パターン間の距離が厚み方向のどの点でも等しい場合、すなわち、導体パターンの断面形状が矩形の場合に、高い絶縁信頼性と低い導体抵抗を最も高い水準で両立させることができる。一方、導体パターンの断面形状が台形状、逆台形状、糸巻き状、樽状等の場合には、高い絶縁信頼性と低い導体抵抗を高い水準で両立させることは難しい。【０００５】
矩形に近いエッチング形状を得るための技術として、銅と反応してエッチングを阻害する物質を形成する化合物を添加したエッチング液が提案されている。例えば、チオ尿素を添加した塩化鉄（III）水溶液（例えば、特許文献１参照）、ホルムアミジンジサルファイドを添加した塩化鉄（III）水溶液（例えば、特許文献２参照）、エチレンチオ尿素を添加した塩化鉄（III）水溶液（例えば、特許文献３参照）、チオ尿素および非イオン性または陰イオン性の界面活性剤を添加した塩化鉄（III）水溶液（例えば、特許文献４参照）、２−アミノベンゾチアゾール化合物、ポリエチレングリコールおよびポリアミン化合物を添加した塩化銅（II）水溶液（例えば、特許文献５参照）、２−アミノベンゾチアゾール化合物、ベンゾトリアゾール化合物、エタノールアミン化合物、グリコールエーテル化合物およびＮ−メチル−２−ピロリドンまたはジメチルホルムアミドを添加した塩化銅（II）水溶液（例えば、特許文献６参照）等のエッチング液が開示されている。【０００６】
また、特許文献２では、エッチング方法についても言及されていて、ホルムアミジンジサルファイド塩を添加した塩化鉄（III）水溶液を、被エッチング面に対し、垂直またはこれに近い方向で噴射することが好ましいことが開示されている。他のエッチング液を用いる場合でも、エッチング液を被エッチング面に対し、極力垂直に近い方向で噴射することで、エッチング形状が矩形に近づく傾向があることが知られており、これを実現するために噴角の狭いスプレーノズルが用いられてきた（例えば、特許文献７参照）。また、矩形に近いエッチング形状を得るための技術として、エッチング液を気体と共に噴射することで、エッチング液の液滴を高速に飛翔させる技術（例えば、特許文献８参照）やこの気体をあらかじめ加熱することでエッチング液の温度低下を防ぎ、エッチング性を向上させる技術（例えば、特許文献９参照）等が提案されている。さらに、スプレーノズルから噴射されたエッチング液のスプレーパターンが互いに重なり合わないようにすることで、矩形に近いエッチング形状を得ようとする提案もなされている（例えば、特許文献１０参照）。【０００７】
【特許文献１】米国特許第２７４６８４８号明細書
【特許文献２】特公昭３７−１５００９号公報（特許請求の範囲、第２頁左欄、第１０〜１８行）
【特許文献３】特公昭３９−２７５１６号公報
【特許文献４】特公昭５０−２０９５０号公報
【特許文献５】特開平６−５７４５３号公報
【特許文献６】特開２００６−２７４２９１号公報
【特許文献７】特開昭５８−２２１２８０号公報
【特許文献８】特開２００２−２５６４５８号公報
【特許文献９】特開２００６−７７２９９号公報
【特許文献１０】特開２００２−６９６７３号公報
【発明の開示】
【発明が解決しようとする課題】
【０００８】
背景技術のうち、銅と反応してエッチングを阻害する物質を形成する化合物を添加したエッチング液を用いる技術では、特許文献２で開示されているように、エッチング液を被エッチング面に対し、垂直またはこれに近い方向で噴射することが好ましい。しかし、被エッチング面のいずれの場所に対しても垂直に近い方向でエッチング液が噴射されるためには、スプレーノズルを極めて高密度に配置する必要がある。スプレーノズルは洗浄等の定期的な保守を必要とするので、これを多数配置してなるエッチング装置は、煩雑な保守作業を必要とする。【０００９】
また、背景技術のうち、エッチング液を加圧した気体と共に噴射する技術では、多量の気体をエッチング装置中に供給する結果として、エッチング液から揮発した塩化水素等の腐食性ガスや、エッチング液のミストを含む排気が多量に発生する。これにより、大規模な排気処理装置が必要になる上に、塩化水素等の揮発によるエッチング液の組成変化のために、安定したエッチングも困難になる。【００１０】
本発明は、背景技術を実施するにあたって生じるこれら課題、すなわち、煩雑な保守作業を必要としたり、大規模な排気処理装置を必要としたり、安定したエッチングが困難であったりする課題を解決しつつ、導体パターンの断面形状が矩形に近くなるエッチングを行おうとするものである。
【課題を解決するための手段】
【００１１】
本発明の発明者らは、エッチングに付随する各種の物理・化学現象について詳細に検討し、良好なエッチング形状を得るためには、被エッチング面に対しエッチング液を噴射する場合に、被エッチング面に対して垂直な方向の速度成分（以下、「垂直速度成分」と記す）を大きくすることと同程度またはそれ以上に、被エッチング面上での被エッチング面に平行なエッチング液の流れ（以下、「表面流れ」と記す）の速度成分（以下、「表面速度成分」と記す）を小さくすることが重要であることを見出し、以下に記すエッチング装置およびエッチング方法を発明するに至った。【００１２】
すなわち、被エッチング面に下方からエッチング液を噴射するためのエッチング装置であって、被エッチング面に噴射されたエッチング液の被エッチング面に対して垂直な方向の速度成分に対し、被エッチング面の表面に平行な流れの速度成分が小さくなるようにエッチング液を噴射することを特徴とするエッチング装置とこの装置を用いて行うエッチング方法を見出した。【００１３】
また、表面流れをできる限り小さくする手段として、被エッチング面に下方からエッチング液を噴射するためのエッチング装置であって、複数のスプレーノズルが配置された面と被エッチング面とが略平行であり、スプレーノズルが噴角８５°〜１３０°の充円錐スプレーノズルであり、各スプレーノズルから噴射されるエッチング液の被エッチング面上のスプレーパターンの面積ＳＡと、当該スプレーノズルの噴射軸と被エッチング面との交点で示される当該スプレーノズルの中心点および各隣接スプレーノズルの噴射軸と被エッチング面との交点で示される各隣接スプレーノズルの中心点から等距離にある被エッチング面上の点で構成された各中間線で囲まれた領域の面積ＳＢとの比（ＳＡ／ＳＢ）が４以上になるようにスプレーノズルを配置してなるエッチング装置とこの装置を用いて行うエッチング方法を見出した。これにより、表面流れが抑制され、断面形状が矩形に近い導体パターンを得ることができる。【００１４】
かかるエッチング装置およびエッチング方法において、ＳＡ／ＳＢが９以上になるようにスプレーノズルを配置すること、さらには、ＳＡ／ＳＢが１６以上になるようにスプレーノズルを配置することが好ましいことを見出した。【００１５】
本発明のエッチング装置を用いて行うエッチング方法では、銅と反応してエッチングを阻害する物質を形成する化合物を添加したエッチング液を用いることが好ましいことを見出した。
【発明の効果】
【００１６】
本発明のエッチング装置は、スプレーノズルが高密度に配置されていないので、保守が容易である。また、大規模な排気処理装置も必要としない。そして、本発明のエッチング装置およびエッチング方法では、表面流れが高度に抑制され、断面形状が矩形に近い導体パターンを安定して得ることができる。
【図面の簡単な説明】
【００１７】
【図１】スプレーパターンに関する側面図である。
【図２】スプレーパターンに関する平面図である。
【図３】スプレーノズルを正方格子の各区画の中心点に配置した場合のスプレーノズル配置および隣接スプレーノズルとの中間線で囲まれた領域を示す図である。
【図４】スプレーノズルを六方格子の各区画の中心点に配置した場合のスプレーノズル配置および隣接スプレーノズルとの中間線を示す図である。
【図５】ＳＡを外周線５ｃ内の面積をスプレーノズルの個数により除して求める例の説明図である。
【図６】ＳＡ／ＳＢが４である場合の、図４のスプレーノズル配置によるスプレーパターンを示す図である。
【図７】ＳＡ／ＳＢが９である場合の、図４のスプレーノズル配置によるスプレーパターンを示す図である。
【図８】スプレーノズル間の間隔が不均等なスプレーノズルの配置の一例である。
【図９】スプレーノズル間の間隔が不均等なスプレーノズルの配置の一例である。
【図１０】一部のスプレーノズルにおいて、隣接スプレーノズルとの間隔が均一でない場合の一例を示す図である。
【図１１】隣接スプレーノズル間の間隔が被エッチング材の搬送方向に沿って次第に拡大する場合の一例を示す図である。
【図１２】基板上の導体パターンの断面図である。
【図１３】従来のエッチング装置におけるエッチング液流れの概略側面図である。
【図１４】従来のエッチング装置における被エッチング面でのエッチング液流れの概略平面図である。
【発明を実施するための最良の形態】
【００１８】
はじめに、被エッチング面上に対してエッチング液を噴射する場合に、被エッチング面の表面に沿ったエッチング液の表面流れの影響により、導体パターンの断面形状が（糸巻き状等の）矩形ではない形状になる問題を有する、従来のエッチング装置におけるエッチング液の流れを説明する。【００１９】
図１３は従来のエッチング装置におけるエッチング液流れの概略側面図であり、図１４は被エッチング面でのエッチング液流れの概略平面図である。１３ｄおよび１４ｃは、被エッチング面到達後のエッチング液の流れの概略を表している。スプレーノズル１３ａから噴射されたエッチング液は、スプレー１３ｂとなり、被エッチング材１３ｅの被エッチング面１３ｆに到達後、スプレーノズルのオリフィスと対向する点１３ｇおよび１４ａ（以下、「スプレーノズルの中心点」と記す）を中心に放射状に流れる。そして、隣接スプレーノズルとの中間線１３ｃおよび１４ｂ付近で、隣接スプレーノズルから噴射された液と合流し、重力により落下して被エッチング面１３ｆから離れる。【００２０】
ここで、「スプレーノズルと隣接スプレーノズルとの中間線」とは、被エッチング面１３ｆ上の線であって、スプレーノズルの中心点１３ｇおよび１４ａと隣接スプレーノズルの中心点とから等距離にある点で構成された直線を意味し、具体的には、スプレーノズルの中心点と隣接スプレーノズルの中心点とを結ぶ直線の垂直二等分線に該当する。表面流れを抑制するためには、スプレーノズルの中心点１３ｇおよび１４ａと、隣接スプレーノズルとの中間線１３ｃおよび１４ｂ付近にある前記合流する点との距離（以下、「表面流れの行程」と記す）を短くすることが必要であり、言い換えれば、隣接スプレーノズルとの間隔を狭くすることが効果的である。【００２１】
しかし、隣接スプレーノズルとの距離を狭くした場合、以下のような問題が生じる。すなわち、隣接スプレーノズルとの距離を狭くするということは、同じ面積において、より多数のスプレーノズルを設けるということであり、当然、単位面積あたりのエッチング液噴射量が多くなる。単位面積あたりのエッチング液噴射量が多くなると、被エッチング面に厚い液膜が形成され、この厚い液膜により、垂直流れが減殺されて、微細なスペースのエッチングが進行しにくくなるという問題が発生する。また、表面流れの影響が相対的に大きくなって、導体パターンの断面形状が糸巻き状になりやすくなるという問題も発生する。また、多数のスプレーノズルを設けることには、その保守に要する労力が増大するという問題もある。【００２２】
単位面積あたりのエッチング液噴射量を減らすために、同じスプレーノズルへのエッチング液の供給圧（以下、「スプレー圧」と記す）でも噴射量の少ないスプレーノズルを用いることも、理論的には可能である。スプレーノズルの噴射量を少なくするためには、そのオリフィス径を小さくしなければならないが、オリフィス径の小さいスプレーノズルは、エッチング液に含まれる夾雑物による詰まりが生じやすい上、オリフィスがわずかでも磨耗あるいは損傷すると、流量やスプレーパターンの均一性に大きな影響を及ぼすため、スプレーノズルを頻繁に新品に交換しなければならない等、保守に要する労力や部品コストが著しく増大することから、全く実用的でない。【００２３】
スプレー圧を低くしたり、スプレーノズルの内部に、スプレー圧を減殺するような構造を設けたりすることによって、単位面積あたりのエッチング液噴射量を減らすこともできるが、垂直流れを維持することができなくなって、垂直速度成分が小さくなりすぎるという問題が発生する。【００２４】
そこで、本発明の発明者らは、各スプレーノズルにより形成されるスプレーパターンと各スプレーノズルの配置との関係を適切に定めることにより、上記の問題を解決して、表面流れを抑制して、断面形状が矩形に近い導体パターンを得ることができることを見出した。下記に、その詳細を示す。【００２５】
本発明において、エッチング装置における複数のスプレーノズルが配置された面と被エッチング面とは、略平行の関係にある。本発明において、スプレーパターンとは、被エッチング面において、スプレーノズルから噴射された液滴の９５質量％がこの内側に着弾する領域であり、スプレーノズルの噴射軸を中心とした円形の領域である。言い換えれば、スプレーノズルから噴射されたエッチング液の円形の広がりにおける中心に位置する軸がスプレーノズルの噴射軸である。図１はスプレーパターンに関する側面図であり、スプレーノズル１ａから被エッチング材１ｂに向かって、噴角ｓでエッチング液が噴射されている。スプレーの輪郭が１ｄであり、スプレーノズル１ａから被エッチング材１ｂの被エッチング面までの距離はｈである。図２はスプレーパターンに関する平面図であり、図１の矢印Ａ方向から見た透視図である。スプレーノズル２ａによるスプレーパターンの輪郭が２ｂであり、この輪郭２ｂで囲まれた領域（網線部）の面積ＳＡは、スプレーノズルの噴角ｓとスプレーノズル１ａと被エッチング面との距離ｈを用い、ＳＡ＝π・｛ｈ・ｔａｎ（ｓ／２）｝２で表すことができる。本発明においては、垂直速度成分を可能な限り大きくするために、スプレーノズルの噴射軸１ｃは、被エッチング面に対して略垂直であることが好ましい。【００２６】
なお、図２におけるスプレーノズルの中心点は、スプレーノズルの噴射軸１ｃと被エッチング材１ｂの被エッチング面との交点で示される。本発明において、面積ＳＢは、スプレーノズルの噴射軸１ｃと被エッチング面との交点で示されるスプレーノズルの中心点および各隣接スプレーノズルの噴射軸と被エッチング面との交点で示される各隣接スプレーノズルの中心点から等距離にある被エッチング面上の点で構成された各中間線で囲まれた領域の面積である。この中間線は、スプレーノズルの中心点および各隣接スプレーノズルの中心点を結ぶ各直線の（被エッチング面上の）垂直二等分線で示される。【００２７】
隣接スプレーノズルとは、そのスプレーノズルとの中間線の一部が、他のいずれのスプレーノズルとの中間線よりも内側にあるスプレーノズルを言う。隣接するスプレーノズルの中心点の間の距離をｄとすると、図３のように、正方格子上の各区画の中心点にスプレーノズルの中心点がある場合には、スプレーノズルおよび各隣接スプレーノズルの中間線で囲まれた領域（網線部）の面積ＳＢはｄ２で求められる。また、図４のように、六方格子上の各区画の中心点にスプレーノズルの中心点がある場合には、スプレーノズルおよび各隣接スプレーノズルの中間線で囲まれた領域（網線部）の面積ＳＢは√３／２ｄ２≒０．８７ｄ２で求められる。【００２８】
複数のスプレーノズルについての平均の面積ＳＢは、最も外周にあるスプレーノズルの中心点を結ぶ線（以下、「外周線」と記す）で囲まれる面積を、その内側にあるスプレーノズルの個数で除することによって求めることができる。なお、外周線の内側にあるスプレーノズルの個数については、外周線の内側に入っているスプレーパターンの割合を掛けて、個数を計算する。図５の例を用いて具体的に説明する。スプレーパターン５ｂの全領域が外周線５ｃの内側にあるスプレーノズル５ａをＡ群のスプレーノズルといい、黒丸で表す。スプレーパターン５ｂの１／２が外周線５ｃの内側にあるスプレーノズル５ａをＢ群のスプレーノズルといい、格子丸で表す。スプレーパターン５ｂの１／４が外周線５ｃの内側にあるスプレーノズル５ａをＣ群のスプレーノズルといい、斜線丸で表す。Ａ群のスプレーノズルが１個、Ｂ群のスプレーノズルが４個、Ｃ群のスプレーノズルが４個であるから、外周線の内側にあるスプレーノズルの個数は１＋４×１／２＋４×１／４＝４と計算され、外周線５ｃで囲まれる面積を４で割ることで平均の面積ＳＢが計算される。【００２９】
本発明では、充円錐スプレーノズルを用いてエッチング液を噴射するエッチング装置において、ＳＡ／ＳＢが４以上になるように、各スプレーノズルを配置する。これは、被エッチング面の各点に対し平均４以上のスプレーノズルからエッチング液が到達していることを意味する。図６は、ＳＡ／ＳＢが４である場合の各スプレーノズル６ａから噴射されたエッチング液のスプレーパターン６ｂを示す図である。被エッチング面の周辺部を除くほぼ全ての点に対して、４以上のスプレーノズルから噴射されたエッチング液が到達することが分かる。スプレーノズルをこのように配置することで、各スプレーノズルに起因する表面流れが相殺されるので、矩形に近いエッチング形状が得られる。【００３０】
ＳＡ／ＳＢが大きい程表面流れがより高度に相殺され、より矩形に近いエッチング形状が得られる。特に、ＳＡ／ＳＢが９以上になることが好ましく、ＳＡ／ＳＢが１６以上になることがさらに好ましい。ＳＡ／ＳＢが９および１６という境界以上になることで、より遠方のスプレーノズルに起因する表面流れまでをも相殺し合うようになるので、より矩形に近いエッチング形状が得られるようになるものと推察される。図７は、ＳＡ／ＳＢが９である場合の各スプレーノズル７ａから噴射されたエッチング液のスプレーパターン７ｂを示す図である。被エッチング面の周辺部を除く全ての点に対して、９以上のスプレーノズルから噴射されたエッチング液が到達することが分かる。【００３１】
ところで、ＳＡ／ＳＢが６０以上と極端に大きくなった場合には、かえってエッチング形状が矩形に近くなる効果が得られにくくなることがある。かかる観点から、本発明において、ＳＡ／ＳＢは６０未満であることが好ましい。【００３２】
本発明において、スプレーノズルの配置が均等でないと、スプレーノズルの間隔が密である部分から疎である部分に向かっての表面流れが生じてしまう。かかる観点から、本発明のエッチング装置においては、図３および図４に例を示した如く、スプレーノズルを均等に配置することが最も好ましい。しかし、本発明の効果が若干減殺されることを許容すれば、厳密に均等でないスプレーノズルの配置も許容される。具体的な例を示すと、２軸が直交しない格子の中心点状にスプレーノズル８ａを配置した例である図８、正方格子９ｂの各格子点から若干外れた点にスプレーノズル９ａを配置した例である図９のような配列を採用しても、本発明の効果を得ることができる。図８において、８ｂは隣接するスプレーノズルとの中間線である。とりわけ、ＳＡ／ＳＢを大きくすることで、常に多数のスプレーノズルから噴射されたエッチング液によりエッチングが行われるため、スプレーノズル配置が不均等であることの影響が小さくなるので、ＳＡ／ＳＢが９以上であることが好ましい。【００３３】
また、図１０のように、スプレーノズル１０ａの一部が均等に配置されないような場合にも、本発明の効果を得ることができる。さらには、スプレーノズルの一部が閉塞したような場合にも、略均一なエッチングを継続することができ、矩形に近いエッチング形状を得ることができるのが、本発明のエッチング方法の優れた特長である。なお、これらの観点からも、ＳＡ／ＳＢは大きい方が好ましく、９以上であることが好ましい。【００３４】
また、互いに近接していないスプレーノズル間で、隣接スプレーノズルとの間隔に差があることも差し支えない。一例を挙げると、図１１の如く、被エッチング材の搬送方向に向かって、徐々に隣接スプレーノズル１１ａ間の間隔が拡大するようなスプレーノズルの配置を採用することも可能である。【００３５】
本発明のエッチング方法において、被エッチング材のうちレジストパターンを有する部分が、外周線の内側に入るようにエッチングすることが好ましい。外周線の外側に対してもエッチング液は噴射されているが、この部分では表面流れの抑制効果は得られないからである。なお、被エッチング材を搬送しながらエッチングを行う場合、装置の入口および出口付近において、外周線よりも外側でエッチングが行われることは避けがたいが、かかる領域においてエッチングされる時間は、エッチング時間全体と比較すると短いことから、本発明の効果発現に対する影響はない。【００３６】
本発明においては、エッチング液を噴射するためのスプレーノズルとして、噴角ｓが８５°〜１３０°の充円錐スプレーノズルを用いる。噴角ｓが１１０°〜１３０°であることがより好ましい。充円錐スプレーノズルとは、先端のオリフィスから被噴射液の液滴を円錐状に噴射するスプレーノズルであって、噴射軸を中心とする略円形およびその内側に直接液が到達するよう構成されたものを言う。充円錐スプレーノズルは、フルコーンスプレーノズルとも呼ばれる。スプレーノズルとしては、充円錐スプレーノズルの他に、扇状スプレーノズル、角錐状スプレーノズル等も存在するが、これらのスプレーノズルは、噴射方向に異方性があるため、表面流れが相殺されにくく、本発明に用いるには不適である。【００３７】
噴角ｓが上記の範囲にある充円錐スプレーノズルは、一般的なスプレーノズルの噴角である４０〜７０°と比較して広い噴角を有することから、通常、「広噴角形充円錐スプレーノズル」として販売されている。かかる広噴角形充円錐スプレーノズルの一例を挙げると、スプレーイングシステムスジャパン株式会社より入手できる型式ＧＧ−Ｗ、型式ＨＨ−Ｗ、型式ＱＰＨＡ−Ｗ、株式会社いけうちより入手できる型式ＢＢＸＰがあるが、本発明において利用可能なスプレーノズルは無論これらに限定されるものではない。【００３８】
以下に、本発明のエッチング装置に用いるスプレーノズルとして、前記の範囲の噴角を有するものを用いる必要がある理由について説明する。【００３９】
噴角が８５°未満のスプレーノズルを用いた場合、ＳＡが小さくなるため、ＳＡ／ＳＢを４以上とするためには、面積ＳＢを小さくしなければならない。すなわち、隣接するスプレーノズルの中心点の間の距離ｄを小さくして、多数のスプレーノズルを高密度に配置しなければならない。また、本発明の好ましい態様であるＳＡ／ＳＢが９以上または１６以上とするためには、スプレーノズル間距離ｄをさらに小さくしなければならない。この場合、単位面積当たりのエッチング液噴射量が多くなりすぎてしまい、被エッチング面に厚い液膜が形成される。この厚い液膜により、垂直速度成分が減殺されてしまい、矩形に近い断面形状が得られにくくなる問題が生じる。【００４０】
オリフィス径の小さいスプレーノズルを用い、スプレーノズル１個当たりのエッチング液の噴射量を少なくすることで、被エッチング面に形成される液膜を薄くすることができるが、オリフィス径の小さいスプレーノズルは、エッチング液に含まれる夾雑物による詰まりが生じやすいため、保守作業が煩雑になってしまう問題が生じる。【００４１】
また、スプレーノズルへのエッチング液の供給圧を低くして、各スプレーノズルからのエッチング液の噴射量を少なくすることで、被エッチング面に形成される液膜を薄くすることもできるが、スプレーノズルへのエッチング液の供給圧を低くした場合、液滴の速度が遅くなるために、やはり垂直速度成分が遅くなり、矩形に近い断面形状が得られにくくなる問題が生じる。【００４２】
被エッチング材とスプレーノズル間の距離ｈを大きくしてスプレーパターンを拡大することで、ＳＡを大きくすることもできるが、特許文献１０でも開示されているように、被エッチング材とスプレーノズル間の距離ｈを大きくした場合、噴射された液滴が被エッチング材に到達する前に減速してしまうため、やはり垂直速度成分が遅くなる。つまり、被エッチング材とスプレーノズルと間の距離ｈは、小さすぎると単位面積に対するエッチング液の噴射量が多くなり、微細なパターンのエッチングが困難になることがあり、大きすぎるとエッチング液の液滴の速度が飛翔中に空気抵抗により減殺され、やはり微細なパターンのエッチングが困難になることがある。さらに、ｈが大きい場合には、エッチング装置の大型化や、被エッチング材投入口の高さが高くなることによる作業性の悪化という問題も生じる。以上を勘案すると、距離ｈは、５０〜４００ｍｍの範囲が好ましく、５０〜３００ｍｍの範囲がより好ましく、１００〜２００ｍｍがさらに好ましい。【００４３】
本発明において、エッチング液の噴射に用いるスプレーノズルは、エッチング液に対して耐性のあるものでなければならない。かかる観点から、エッチング液として塩化鉄（III）、塩化銅（II）等を主成分とする酸性エッチング液を用いる場合には、ポリプロピレン、ポリフッ化ビニリデン、ポリテトラフルオロエチレン、ポリ塩化ビニル等のプラスチック製スプレーノズルが用いられる。エッチング液としてアンモニア性亜塩素酸ナトリウム水溶液等のアルカリ性エッチング液を用いる場合には、上記プラスチック製スプレーノズルに加え、ステンレス、ハステロイ（登録商標、ヘインズインターナショナル社）の名称で流通しているニッケル−クロム−モリブデン系合金等の金属からなるスプレーノズルを用いることも可能である。本発明に用いるスプレーノズルは、特許文献８〜９で提案されている技術に必要な２流体スプレーノズルと比較して、はるかに構造が簡単であるから、射出成型等の簡便な方法で製作することができる。【００４４】
本発明のエッチング装置およびエッチング方法において、銅と反応してエッチングを阻害する物質を形成する化合物を添加したエッチング液を用いることで、エッチング液を垂直に噴射した場合と同様に、非常に矩形に近いエッチング形状を得ることができる。かかるエッチング液としては、例えば、特許文献１〜６で提案されているエッチング液を用いることができる。すなわち、チオ尿素を添加した塩化鉄（III）水溶液、ホルムアミジンジサルファイド塩を添加した塩化鉄（III）水溶液、エチレンチオ尿素を添加した塩化鉄（III）水溶液、チオ尿素および非イオン性または陰イオン性の界面活性剤を添加した塩化鉄（III）水溶液、２−アミノベンゾチアゾール化合物、ポリエチレングリコール、およびポリアミン化合物を添加した塩化銅（II）水溶液、２−アミノベンゾチアゾール化合物、ベンゾトリアゾール化合物、エタノールアミン化合物、グリコールエーテル化合物、およびＮ−メチル−２−ピロリドンまたはジメチルホルムアミドを添加した塩化銅（II）水溶液を例示することができる。【００４５】
銅と反応してエッチングを阻害する物質を形成する化合物を添加したエッチング液として特に好ましく用いられるものは、塩化鉄（III）およびシュウ酸を含むエッチング液である。かかるエッチング液を用いることで、さらに矩形に近いエッチング形状を得ることができる。また、特許文献１〜６に記載されているチオ尿素系化合物、アゾール系化合物のような生分解性が低く、オゾン処理、焼却処理等の大規模な排水処理装置を用いなければ十分な処理が不可能な成分を含まないという利点もある。【００４６】
本発明に用いる被エッチング材には、本発明以外のエッチング装置またはエッチング方法を用いたプリント配線板の製造におけるものと同様のものを使用することができる。すなわち、紙フェノール、紙エポキシ、ガラスエポキシ、ガラス補強ビスマレイミドトリアジン樹脂等の絶縁性の基板上に、接着、メッキ、蒸着等の方法で銅または銅合金からなる層を積層し、さらにその表面に、スクリーン印刷、フォトリソグラフィー等の方法でレジストパターンを設けたものを被エッチング材として用いることができる。かかる被エッチング材を作製するための方法は、例えばエレクトロニクス実装学会編、「プリント回路技術便覧第３版」、日刊工業新聞社発行、２００６年５月３０日、３章に記載されている。なお、本発明の技術によれば、かかる文献の記載にかかわらず、従来のエッチング技術により製造されていたものよりも、導体パターンの微細なプリント配線板を製造できることは言うまでもない。【００４７】
本発明により、スペース幅２５μｍ以下の特に微細な導体パターンのプリント配線板を製造する場合には、レジストパターン層の厚みが１０μｍ以下であることが好ましい。すなわち、厚みが１０μｍ以下のドライフイルムレジストを用いたり、成膜後の厚みが１０μｍ以下になるように液状レジストを塗布して用いたりすることが好ましい。
【実施例】
【００４８】
［実施例１〜２２および比較例１〜１０］
実施例１〜１１および比較例１〜５は、銅と反応してエッチングを阻害する物質を形成する化合物を添加したエッチング液Ａを用いている。実施例１２〜２２および比較例６〜１０は、銅と反応してエッチングを阻害する物質を形成する化合物を添加していないエッチング液Ｂを用いている。【００４９】
＜エッチング液Ａの調製＞
市販の４０°ボーメの塩化鉄（III）水溶液（濃度３７質量％）６．００ｋｇ（無水物として２．２２ｋｇ）、シュウ酸二水和物２５２ｇ（無水物として１８０ｇ）に水を加え３０ｋｇとし、塩化鉄（III）７．４質量％、シュウ酸０．６０質量％を含むエッチング液Ａを調製した。かかるエッチング液に厚み１８μｍの電解銅箔を静置浸漬したところ、銅箔の表面に淡緑色の物質が形成されるのみでエッチングは進行しなかった。かかるエッチング液を攪拌しながら同じ電解銅箔を浸漬したところ、約５分で銅箔が溶解・消失した。【００５０】
＜エッチング液Ｂの調製＞
市販の４０°ボーメの塩化鉄（III）水溶液（濃度３７質量％）６．００ｋｇ（無水物として２．２２ｋｇ）に水を加え３０ｋｇとし、塩化鉄（III）７．４質量％を含むエッチング液Ｂを調製した。かかるエッチング液に上記の電解銅箔を静置浸漬したところ、約５分で銅箔が溶解・消失した。かかるエッチング液を攪拌しながら同じ電解銅箔を浸漬したところ、約３分で銅箔が溶解・消失した。【００５１】
＜被エッチング材の作製＞
厚み４０μｍのポリイミド絶縁基板と厚み１８μｍの電解銅箔を積層した積層材料に、ポジ型液状レジストを乾燥後の厚みが８μｍになるように塗布・乾燥し、ライン幅／スペース幅＝３０μｍ／３０μｍの評価用導体パターンを露光後、現像・水洗を行って、被エッチング材を作製した。【００５２】
＜エッチング装置＞
表１に記載したスプレーノズル間の距離ｄ、被エッチング面とスプレーノズル間の距離ｈで、噴角ｓを有する充円錐スプレーノズルを、図４の配列パターンに準じて配置したエッチング装置を用いた。【００５３】
＜エッチング＞
上記エッチング装置を用い、被エッチング材を５０ｃｍ／ｍｉｎの速度で、搬送方向を適宜反転しながら、図１２に示す基板１２ｂ上の導体パターン１２ａの断面図におけるトップ幅Ｔまたはボトム幅Ｂのいずれか広い方が３０μｍになるまでエッチングを行った。エッチング時間を表２に記す。スプレーノズルへのエッチング液の供給圧は２００ｋＰａとした。スプレーノズル１個当たりのエッチング液噴射量は毎分１．５Ｌである。エッチング終了後、後処理として、被エッチング材を直ちに水洗し、濃度３質量％の水酸化ナトリウム水溶液に浸漬してレジストパターンを溶解除去し、再度水洗後、塩化水素濃度５質量％の塩酸に浸漬し、再度水洗を行った後に乾燥した。【００５４】
＜評価＞
後処理後の被エッチング材をアクリル樹脂で包埋後、カミソリを用いて切断し、断面観察用試料を作製した。かかる試料を、デジタルマイクロスコープを用いて観察し、図１２に示されるボトム幅Ｔ、トップ幅Ｂ、最小幅ｗを測定した。実施例１〜１１および比較例１〜５については、くびれ量（Ｔ、Ｂのいずれか小さい方からｗを差し引いた値）を求めた。なお、くびれ量が大きいことは、導体パターンの断面形状が糸巻き状であることを示している。これら評価の結果を表２に示す。【００５５】
【表１】
0005468064.tif 000002
【００５６】
【表２】
0005468064.tif 000003
【００５７】
実施例１〜１１と比較例１〜５を比較して分かるように、銅と反応してエッチングを阻害する物質を形成する化合物を添加したエッチング液Ａを用いた場合、本発明により、断面形状が糸巻き状にならず、矩形に近い導体パターンが得られることが分かる。すなわち、実施例１〜１１と比較例１〜５のいずれにおいても、トップ幅とボトム幅の差は最大で７μｍと小さいが、実施例１〜１１ではくびれ量が０〜３μｍと小さいのに対し、比較例１〜５ではくびれ量が６〜９μｍと大きく、導体パターンの断面が糸巻き状になっている。【００５８】
実施例１〜３相互の比較および実施例４〜１０相互の比較から分かるように、本発明において、ＳＡ／ＳＢを大きくすると、よりくびれ量が小さく、断面形状が矩形に近い導体パターンが得られることが分かる。具体的には、ＳＡ／ＳＢが４以上９未満である実施例４、５ではくびれ量が２μｍ程度あるが、ＳＡ／ＳＢが９以上である実施例６、７ではくびれ量が１μｍと小さくなっており、さらにＳＡ／ＳＢが１６以上である実施例８〜１１ではくびれ量が０になっている。なお、実施例１１の如くＳＡ／ＳＢが非常に大きい場合には、若干トップ幅が狭くなることが分かる。【００５９】
また、実施例１２〜２２と比較例６〜１０を比較して分かるように、銅と反応してエッチングを阻害する物質を形成する化合物を添加しないエッチング液Ｂを用いた場合にも、本発明により、トップ幅とボトム幅の差が小さく、より断面が矩形に近い導体パターンが得られることが分かる。すなわち、実施例１２〜２２においては、トップ幅とボトム幅の差が１２〜１４μｍなのに対し、比較例６〜１０ではトップ幅とボトム幅の差が１６〜１８μｍと大きい。【００６０】
実施例１２〜１４相互の比較および実施例１５〜２１相互の比較から分かるように、本発明において、ＳＡ／ＳＢを大きくすると、よりトップ幅とボトム幅の差が小さく、断面形状が矩形に近い導体パターンが得られることが分かる。具体的には、ＳＡ／ＳＢが１６未満である実施例１５〜１８のトップ幅１６〜１８μｍと比較して、ＳＡ／ＳＢが１６以上６０未満である実施例１９〜２１ではトップ幅１９μｍとより矩形に近い断面形状の導体パターンが得られることが分かる。なお、実施例２２の如くＳＡ／ＳＢが非常に大きい場合には、若干トップ幅が狭くなることが分かる。【００６１】
銅と反応してエッチングを阻害する物質を形成する化合物を添加しないエッチング液Ｂを用いた実施例１２〜２２における比較例６〜１０からの断面形状改善と比較して、銅と反応してエッチングを阻害する物質を形成する化合物を添加したエッチング液Ａを用いた実施例１〜１１における比較例１〜５からの断面形状改善は顕著である。すなわち、本発明のエッチング装置は、銅と反応してエッチングを阻害する物質を形成する化合物を添加したエッチング液を用いた場合に、特に顕著な効果を発現するものである。【００６２】
［実施例２３および比較例１１］
実施例２３および比較例１１は、１個のスプレーノズルを止め栓に交換した以外はそれぞれ実施例９および比較例３と同様に実施した。実施例２３については、実施例９と同様の結果が得られたが、比較例１１については、止め栓に交換したスプレーノズルに相対する位置に帯状のエッチング不足部が発生した。【００６３】
実施例２３から分かるように、本発明のエッチング装置を用いることで、一部のスプレーノズルが閉塞した場合にも、略均一なエッチングを継続することができる。対して、比較例１１から分かるように、従来のエッチング装置を用いた場合には、たとえ一部のスプレーノズルだけが閉塞した場合にも、直ちにエッチングが不均一になる問題が発生する。【００６４】
なお、各実施例に用いるスプレーノズルは、従来のエッチング装置に用いられるものと同程度の流量が得られるものであるから、そのオリフィス径も従来のエッチング装置に用いられるものと同程度である。したがって、エッチング液中の夾雑物に起因する詰まりの発生も従来のエッチング装置と同程度の頻度であり、スプレーノズルの保守間隔も従来のエッチング装置と同等で済む。また、各実施例におけるノズルの配置個数は、従来のエッチング装置と同程度かむしろ少ないことから、１回の保守作業に要する時間も従来のエッチング装置と同程度かむしろ短くて済む。
【産業上の利用可能性】
【００６５】
本発明のエッチング装置およびエッチング方法は、プリント配線板の製造のみならず、リードフレーム、精密歯車、精密板ばね、エンコーダ用ディスクやストライプ、各種ステンシルの製造等のその他各種の産業用途においても、高度に制御された銅または銅合金のエッチングが必要な場合に好適に用いることができる。【００６６】
［符号の説明］
１ａ  スプレーノズル
１ｂ  被エッチング材
１ｃ  スプレーノズルの噴射軸
１ｄ  スプレーの輪郭
２ａ  スプレーノズル
２ｂ  スプレーパターンの輪郭
３ａ  スプレーノズル
３ｂ  隣接スプレーノズルとの中間線
３ｃ  隣接スプレーノズルとの中間線で囲まれた面積ＳＢの１区画
４ａ  スプレーノズル
４ｂ  隣接スプレーノズルとの中間線
４ｃ  隣接スプレーノズルとの中間線で囲まれた面積ＳＢの１区画
５ａ  スプレーノズル
５ｂ  スプレーパターン
５ｃ  外周線
６ａ  スプレーノズル
６ｂ  スプレーパターン
７ａ  スプレーノズル
７ｂ  スプレーパターン
８ａ  スプレーノズル
８ｂ  隣接スプレーノズルとの中間線
９ａ  スプレーノズル
９ｂ  正方格子
１０ａ  スプレーノズル
１１ａ  スプレーノズル
１２ａ  導体パターン
１２ｂ  基板
１３ａ  スプレーノズル
１３ｂ  スプレー
１３ｃ  隣接スプレーとの中間線
１３ｄ  エッチング液の流れ
１３ｅ  被エッチング材
１３ｆ  被エッチング面
１３ｇ  スプレーノズルの中心点
１４ａ  スプレーノズルの中心点
１４ｂ  隣接スプレーとの中間線
１４ｃ  エッチング液の流れ
Ｔ  導体パターンのトップ幅
Ｂ  導体パターンのボトム幅
ｗ  導体パターンの最狭部の幅
【図１】
0005468064.tif 000004
【図２】
0005468064.tif 000005
【図３】
0005468064.tif 000006
【図４】
0005468064.tif 000007
【図５】
0005468064.tif 000008
【図６】
0005468064.tif 000009
【図７】
0005468064.tif 000010
【図８】
0005468064.tif 000011
【図９】
0005468064.tif 000012
【図１０】
0005468064.tif 000013
【図１１】
0005468064.tif 000014
【図１２】
0005468064.tif 000015
【図１３】
0005468064.tif 000016
【図１４】
0005468064.tif 000017